(57)【要約】【課題】低燃費性及び耐久性をバランスよく改善できるタイヤ用ゴム組成物、及びこれを用いた空気入りタイヤを提供する。【解決手段】窒素吸着比表面積が１００〜１８０ｍ２／ｇのシリカ及びリン含有量が２００ｐｐｍ以下の改質天然ゴムを含むマスターバッチＡと、ヨウ素吸着量が５０〜１３０ｍｇ／ｇのカーボンブラック及び末端が変性された乳化重合スチレンブタジエンゴムを含むマスターバッチＢとを混練して得られるタイヤ用ゴム組成物に関する。【選択図】なし【特許請求の範囲】
【請求項１】
窒素吸着比表面積が１００〜１８０ｍ２／ｇのシリカ及びリン含有量が２００ｐｐｍ以下の改質天然ゴムを含むマスターバッチＡと、ヨウ素吸着量が５０〜１３０ｍｇ／ｇのカーボンブラック及び末端が変性された乳化重合スチレンブタジエンゴムを含むマスターバッチＢとを混練して得られるタイヤ用ゴム組成物。
【請求項２】
前記マスターバッチＡにおいて、前記改質天然ゴム１００質量部に対する前記シリカの含有量が３０〜７０質量部である請求項１記載のタイヤ用ゴム組成物。
【請求項３】
前記マスターバッチＢにおいて、前記乳化重合スチレンブタジエンゴム１００質量部に対する前記カーボンブラックの含有量が３０〜７０質量部である請求項１又は２記載のタイヤ用ゴム組成物。
【請求項４】
請求項１〜３のいずれかに記載のゴム組成物を用いて作製した空気入りタイヤ。
【発明の詳細な説明】
【技術分野】
【０００１】
本発明は、タイヤ用ゴム組成物、及びそれを用いて作製した空気入りタイヤに関する。
【背景技術】
【０００２】
近年の目覚しいタイヤ低燃費化技術開発に於いては、それまで用いられていたカーボンブラックに代わり、シリカとシランカップリング剤を使用する技術が一般に広く用いられるようになり、使用するスチレンブタジエンゴム（ＳＢＲ）も、乳化重合タイプ（Ｅ−ＳＢＲ）よりも更に低燃費性が向上できる溶液重合タイプ（Ｓ−ＳＢＲ）へと移り変わってきている。特に最近はＳ−ＳＢＲの分子末端にカーボンブラックやシリカと相互作用を有する官能基を導入する技術が発達し、ますます低燃費性の向上が図られる状況となっている。
【０００３】
上述に示すような開発背景の中に於いて、低燃費性については大きな進歩が見られるものの、低燃費性の改善によってゴムに加えられる応力が熱エネルギーに変換されることが少なくなるため、応力に対して破壊し易くなり、耐久性が低下するといった問題点が発生し易くなっている。具体的には、路面と接するトレッドゴムが不整地路走行時に欠けやすくなるといった現象や、タイヤ内部の配合では長期的な繰り返し機械疲労から内部亀裂が発生し、走行中の亀裂成長により、最悪の場合タイヤ内部の空気が急激に抜けて破壊に至る、一般的にバーストと呼ばれる現象など問題点として挙げられる。
【０００４】
従来、耐久性に関するこれらの問題点を解決するために、加硫剤を減量して柔軟性を向上させたり、より強度の高いシリカやカーボンブラックを配合するといった手法が試みられているが、これらの手法は低燃費性を悪化させてしまうため、充分な対策とはなっていない。そのため、低燃費性及び耐久性をバランスよく改善する手法が求められている。
【０００５】
低燃費性及び耐久性をバランスよく改善する手法として、特許文献１には、窒素吸着比表面積が異なる２種類のシリカを配合して低燃費性や耐摩耗性を向上する手法が開示されている。しかし、近年では、低燃費性及び耐久性の更なる改善が求められている。
【０００６】
また、天然ゴム（ＮＲ）は、ＳＢＲやブタジエン（ＢＲ）といった合成ゴムに比べて強度特性が非常に優れているため、ＳＢＲとＮＲとをブレンドするといった技術もしばしば用いられるが、ＮＲを入れ過ぎると、トレッドゴムではウェットグリップ性能が低下したり、タイヤ内部配合では耐亀裂成長性が低下するといった問題点が発生し易くなるという点で改善の余地があった。
【先行技術文献】
【特許文献】
【０００７】
【特許文献１】特開２００８−１０１１２７号公報
【発明の概要】
【発明が解決しようとする課題】
【０００８】
本発明は、前記課題を解決し、低燃費性及び耐久性をバランスよく改善できるタイヤ用ゴム組成物、及びこれを用いた空気入りタイヤを提供することを目的とする。
【課題を解決するための手段】
【０００９】
先に述べた従来技術の問題点を解決する為には、ＮＲとＳＢＲとをブレンドした配合系に於ける欠点を打ち消しあうような新技術の導入が必要となる。本発明者が検討したところ、ポリマーであるＮＲとＳＢＲそれぞれの改質と、それぞれのポリマーに適した補強剤で選択的に補強することにより、問題点を解決できることを見出すに至った。
【００１０】
すなわち、本発明は、窒素吸着比表面積が１００〜１８０ｍ２／ｇのシリカ及びリン含有量が２００ｐｐｍ以下の改質天然ゴムを含むマスターバッチＡと、ヨウ素吸着量が５０〜１３０ｍｇ／ｇのカーボンブラック及び末端が変性された乳化重合スチレンブタジエンゴムを含むマスターバッチＢとを混練して得られるタイヤ用ゴム組成物に関する。
【００１１】
上記マスターバッチＡにおいて、上記改質天然ゴム１００質量部に対する上記シリカの含有量が３０〜７０質量部であることが好ましい。
【００１２】
上記マスターバッチＢにおいて、上記乳化重合スチレンブタジエンゴム１００質量部に対する上記カーボンブラックの含有量が３０〜７０質量部であることが好ましい。
【００１３】
本発明はまた、上記ゴム組成物を用いて作製した空気入りタイヤに関する。
【発明の効果】
【００１４】
本発明によれば、窒素吸着比表面積が特定の範囲内であるシリカ及びリン含有量が少ない改質天然ゴムを含むマスターバッチＡと、ヨウ素吸着量が特定の範囲内であるカーボンブラック及び末端が変性された乳化重合スチレンブタジエンゴムを含むマスターバッチＢとを混練して得られるタイヤ用ゴム組成物であるので、該ゴム組成物をタイヤの各部材（特に、カーカス、トレッド）に使用することにより、低燃費性及び耐久性（耐摩耗性、機械疲労特性など）を両立した空気入りタイヤを提供することができる。
【発明を実施するための形態】
【００１５】
本発明のゴム組成物は、窒素吸着比表面積が１００〜１８０ｍ２／ｇのシリカ及びリン含有量が２００ｐｐｍ以下の改質天然ゴム（ＨＰＮＲ）を含むマスターバッチＡと、ヨウ素吸着量が５０〜１３０ｍｇ／ｇのカーボンブラック及び末端が変性された乳化重合スチレンブタジエンゴム（末端変性Ｅ−ＳＢＲ）を含むマスターバッチＢとを混練して得られるものである。
【００１６】
低燃費性と耐久性を両立させるためには、シリカとカーボンブラックをブレンドする配合設計がベースとなる。強度特性に優れるＮＲからリン脂質などの不純物を除去し、低燃費性を高めたＨＰＮＲにカーボンブラックよりも補強性で劣るシリカを選択的に分散させたマスターバッチＡと、溶液重合よりも機械疲労特性に優れるＥ−ＳＢＲの末端にカーボンブラックとの相互作用（イオン結合や分子間結合などの共有結合よりも弱い結合）を高める官能基を導入して低燃費性を高めた末端変性Ｅ−ＳＢＲにカーボンブラックを選択的に分散させたマスターバッチＢとをブレンドしてゴム組成物を調製することで、低燃費性を向上させながら高い耐久性（耐摩耗性、機械疲労特性）を得る事が可能となる。
【００１７】
なお、シリカ、カーボンブラックのそれぞれを選択的にポリマーへ分散させるマスターバッチ化の技術を用いなくても、改質天然ゴムと末端変性Ｅ−ＳＢＲの効果によって低燃費性は向上するものの、ＮＲより強度特性の劣るＳＢＲ部に対してもカーボンブラックより補強性の劣るシリカが分散してしまう結果、充分な耐久性を確保する事が困難となる。
【００１８】
一方、マスターバッチ化の技術を用いて、シリカを通常のＮＲに、カーボンブラックをＥ−ＳＢＲ又はＳ−ＳＢＲに選択的に分散させた場合、良好な耐久性（耐摩耗性、機械疲労特性）は得られるものの、低燃費性を充分に改善することはできない。
【００１９】
従って、低燃費性及び耐久性を両立させるためには、上述のマスターバッチ化の技術を用いて、改質天然ゴムにシリカを、末端変性Ｅ−ＳＢＲにカーボンブラックを選択的に分散させることが必要である。
【００２０】
本発明のゴム組成物は、例えば、窒素吸着比表面積が１００〜１８０ｍ２／ｇのシリカ及びリン含有量が２００ｐｐｍ以下のＨＰＮＲを混練してマスターバッチＡを調製する工程１と、ヨウ素吸着量が５０〜１３０ｍｇ／ｇのカーボンブラック及び末端変性Ｅ−ＳＢＲを混練してマスターバッチＢを調製する工程２と、マスターバッチＡ及びマスターバッチＢを混練する工程３とを含む製造方法により得られる。
【００２１】
（工程１）
工程１では、例えば、窒素吸着比表面積が１００〜１８０ｍ２／ｇのシリカ及びリン含有量が２００ｐｐｍ以下のＨＰＮＲを混練してマスターバッチＡを調製する。混練機としては特に限定されず、バンバリーミキサー、オープンロールなどの一般的なものを使用できる。なお、後述する工程２、３でも、同様の混練機を使用できる。
【００２２】
工程１において、混練時間は１〜８分間（好ましくは２〜４分間）、排出温度は１００〜２００℃（好ましくは１１０〜１６０℃）程度であればよい。
【００２３】
シリカとしては特に限定されず、例えば、乾式法シリカ（無水ケイ酸）、湿式法シリカ（含水ケイ酸）などを使用することができる。シリカは、粉末をそのまま投入してもよいし、シリカスラリーを作製して投入してもよい。
【００２４】
シリカの窒素吸着比表面積（Ｎ２ＳＡ）は、１００ｍ２／ｇ以上、好ましくは１１０ｍ２／ｇ以上である。１００ｍ２／ｇ未満では、補強効果が小さく、充分な耐久性を確保できないおそれがある。シリカのＮ２ＳＡは、１８０ｍ２／ｇ以下、好ましくは１７５ｍ２／ｇ以下である。１８０ｍ２／ｇを超えると、シリカを充分に分散させることができなくなり、低燃費性が悪化する傾向がある。
なお、シリカのＮ２ＳＡは、ＡＳＴＭ  Ｄ３０３７−８１に準じてＢＥＴ法で測定される値である。
【００２５】
マスターバッチＡにおいて、ＨＰＮＲ１００質量部に対するシリカの含有量は、好ましく３０質量部以上、より好ましくは４０質量部以上である。３０質量部未満であると、補強効果が小さく、充分な耐久性を確保できないおそれがある。シリカの含有量は、好ましくは７０質量部以下、より好ましくは６０質量部以下である。７０質量部を超えると、シリカを充分に分散させることができなくなり、低燃費性が悪化する傾向がある。
【００２６】
ＨＰＮＲは、リン含有量が２００ｐｐｍ以下である。２００ｐｐｍを超えると、貯蔵中にゲル量が増加し、加硫ゴムのｔａｎδが上昇して低燃費性が悪化し、低燃費性及び耐久性をバランスよく改善できないおそれがある。リン含有量は、１５０ｐｐｍ以下が好ましく、１００ｐｐｍ以下がより好ましい。ここで、リン含有量は、ＩＣＰ発光分析など、従来の方法で測定することができる。リンは、リン脂質（リン化合物）に由来するものである。
【００２７】
ＨＰＮＲにおいて、窒素含有量は０．３質量％以下が好ましく、０．１５質量％以下がより好ましい。窒素含有量が０．３質量％を超えると、貯蔵中にムーニー粘度が上昇して加工性が悪化する傾向がある。窒素含有量は、例えばケルダール法など、従来の方法で測定することができる。窒素は、蛋白質に由来するものである。
【００２８】
ＨＰＮＲ中のゲル含有率は、２０質量％以下が好ましく、１０質量％以下がより好ましく、７質量％以下が更に好ましい。２０質量％を超えると、ムーニー粘度が上昇して加工性が悪化する傾向がある。ゲル含有率とは、非極性溶媒であるトルエンに対する不溶分として測定した値を意味し、以下においては単に「ゲル含有率」または「ゲル分」と称することがある。ゲル分の含有率の測定方法は次のとおりである。まず、天然ゴム試料を脱水トルエンに浸し、暗所に遮光して１週間放置後、トルエン溶液を１．３×１０５ｒｐｍで３０分間遠心分離して、不溶のゲル分とトルエン可溶分とを分離する。不溶のゲル分にメタノールを加えて固形化した後、乾燥し、ゲル分の質量と試料の元の質量との比からゲル含有率が求められる。
【００２９】
ＨＰＮＲは、実質的にリン脂質が存在しないことが好ましい。「実質的にリン脂質が存在しない」とは、天然ゴム試料をクロロホルムで抽出し、抽出物の３１Ｐ  ＮＭＲ測定において、−３ｐｐｍ〜１ｐｐｍにリン脂質によるピークが存在しない状態を表す。−３ｐｐｍ〜１ｐｐｍに存在するリンのピークとは、リン脂質におけるリンのリン酸エステル構造に由来するピークである。
【００３０】
ＨＰＮＲの製造方法としては、例えば、特開２０１０−１３８３５９号公報に記載の製法、すなわち、天然ゴムラテックスをケン化処理し、ケン化天然ゴムラテックスを得る工程及び得られたケン化天然ゴムラテックスをゴム中に含まれるリン含有量が２００ｐｐｍ以下になるまで洗浄する工程を含む製法などが挙げられる。具体的には、先ず天然ゴムラテックスをアルカリでケン化処理してケン化天然ゴムラテックスを調製し、次いで、該ケン化天然ゴムラテックスを凝集させて得られた凝集ゴムを、ゴム分に対するリン含有率が２００ｐｐｍ以下になるまで繰り返し水で洗浄し、乾燥する方法などによりＨＰＮＲを製造できる。
【００３１】
上記製造方法によれば、ケン化により分離したリン化合物が洗浄除去されるので、ＨＰＮＲのリン含有量を抑えることができる。また、ケン化処理により、天然ゴム中の蛋白質が分解されるので、ＨＰＮＲの窒素含有量を抑えることができる。
【００３２】
（工程２）
工程２では、ヨウ素吸着量が５０〜１３０ｍｇ／ｇのカーボンブラック及び末端変性Ｅ−ＳＢＲを混練してマスターバッチＢを調製する。
【００３３】
工程２において、混練時間は１〜８分間（好ましくは２〜４分間）、排出温度は１００〜２００℃（好ましくは１２０〜１８０℃）程度であればよい。
【００３４】
カーボンブラックとしては特に限定されず、タイヤ工業において一般的なものを使用できるが、補強効果が高いという点から、ＩＳＡＦ、ＨＡＦを使用することが好ましい。カーボンブラックは、粉末をそのまま投入してもよいし、カーボンブラックスラリーを作製して投入してもよい。
【００３５】
カーボンブラックのヨウ素吸着量（ＩＡ）は、５０ｍｇ／ｇ以上、好ましくは６０ｍｇ／ｇ以上である。５０ｍｇ／ｇ未満であると、補強効果が小さく、充分な耐久性を確保できないおそれがある。カーボンブラックのＩＡは、１３０ｍｇ／ｇ以下、好ましくは１２５ｍｇ／ｇ以下である。１３０ｍｇ／ｇを超えると、カーボンブラックを充分に分散させることができなくなり、低燃費性が悪化する傾向がある。
なお、カーボンブラックのＩＡは、ＪＩＳ  Ｋ６２１７−１：２００８によって求められる値である。
【００３６】
マスターバッチＢにおいて、末端変性Ｅ−ＳＢＲ１００質量部に対するカーボンブラックの含有量は、好ましく３０質量部以上、より好ましくは４０質量部以上である。３０質量部未満であると、補強効果が小さく、充分な耐久性を確保できないおそれがある。カーボンブラックの含有量は、好ましくは７０質量部以下、より好ましくは６０質量部以下である。７０質量部を超えると、カーボンブラックを充分に分散させることができなくなり、低燃費性が悪化する傾向がある。
【００３７】
末端変性Ｅ−ＳＢＲは、極性官能基含有チオール化合物の存在下、スチレン及び１，３−ブタジエンをラジカル重合して得られる。極性官能基含有チオール化合物はチオールのプロトンが引き抜かれてラジカルを発生させるため、ｔｅｒｔ−ドデシルメルカプタンなどの一般的な分子量調整剤と同様、分子量調整剤（連鎖移動剤）として機能することができる。また、極性官能基含有チオール化合物から発生したラジカルとスチレン及び１，３−ブタジエンとが反応して連鎖反応が開始されることにより、極性官能基含有チオール化合物中の極性官能基がＥ−ＳＢＲの開始末端に導入される。このようにして、末端変性Ｅ−ＳＢＲを得ることができる。
【００３８】
上記極性官能基含有チオール化合物は極性官能基（−Ｘ）とチオール基（−ＳＨ）とを有する化合物であれば特に限定されないが、下記一般式（１）で表される化合物を好適に使用できる。
Ｘ−Ｒ１−ＳＨ              （１）
（式中、Ｘは、エステル基、ヒドロキシル基（−ＯＨ）、カルボキシル基（−ＣＯＯＨ）、アミノ基又はアルコキシシリル基を表す。Ｒ１は、置換基を有していてもよいアルキレン基又はアリーレン基を表す。）
【００３９】
Ｒ１のアルキレン基は、直鎖状、分岐状、環状のいずれであってもよく、直鎖状のアルキレン基としては、メチレン基、エチレン基、ｎ−プロピレン基、ｎ−ブチレン基、ｎ−ペンチレン基、ｎ−へキシレン基などが挙げられ、分岐状のアルキレン基としては、イソプロピレン基、２−エチルヘキシレン基などが挙げられ、環状のアルキレン基としては、シクロプロピレン基、シクロブチレン基などが挙げられる。また、該アルキレン基は置換基を有していてもよい。
本発明の効果が良好に得られるという点から、該アルキレン基の炭素数は、好ましくは１〜２０、より好ましくは２〜１８である。
【００４０】
Ｒ１のアリーレン基としては、フェニレン基、トリレン基、キシレン基、ナフチレン基、ビフェニレン基などが挙げられる。該アリーレン基は置換基を有していてもよい。
【００４１】
Ｘのエステル基としては、下記一般式（２−１）又は（２−２）で表される基が挙げられる。
【化１】
2014148589.tif 000002
（式中、Ｒ２はアルキル基又はアリール基を表す。）
【化２】
2014148589.tif 000003
（式中、Ｒ３は水素原子、アルキル基又はアリール基を表す。）
【００４２】
Ｒ２、Ｒ３のアルキル基は、直鎖状、分岐状、環状のいずれであってもよく、直鎖状のアルキル基としては、メチル基、エチル基、ｎ−プロピル基、ｎ−ブチル基、ｎ−ペンチル基、ｎ−へキシル基などが挙げられ、分岐状のアルキル基としては、イソプロピル基、イソブチル基、２−エチルヘキシル基などが挙げられ、環状のアルキル基としては、シクロプロピル基、シクロブチル基などが挙げられる。また、該アルキル基は置換基を有していてもよい。
本発明の効果が良好に得られるという点から、該アルキル基の炭素数は、好ましくは１〜２０、より好ましくは２〜１８である。
【００４３】
Ｒ２、Ｒ３のアリール基としては、フェニル基、トリル基、キシリル基、ナフチル基、ビフェニル基などが挙げられる。該アリール基は、これらの基の水素原子が置換基で置換されたものであってもよい。
【００４４】
Ｘのアミノ基としては、下記一般式（３）で表される基が挙げられる。
【化３】
2014148589.tif 000004
（式中、Ｒ４、Ｒ５は水素原子、アルキル基又はアリール基を表す。Ｒ４とＲ５とで環構造を形成してもよい。）
【００４５】
Ｒ４、Ｒ５のアルキル基、アリール基としては、上述のＲ２、Ｒ３と同様のものが挙げられる。また、Ｒ４とＲ５とで環構造を形成する形態としては、例えば、一般式（３）中のＮとともにピロール環を形成する形態が挙げられる。
本発明の効果が良好に得られるという点から、該アルキル基の炭素数は、好ましくは１〜１２、より好ましくは１〜４であり、また、該アリール基の炭素数は、好ましくは６〜１８、より好ましくは６〜８である。
【００４６】
Ｘのアルコキシシリル基としては、下記一般式（４）で表される基が挙げられる。
（Ｒ６Ｏ）ｐ（Ｒ７）３−ｐＳｉ−              （４）
（式中、Ｒ６はアルキル基を表す。Ｒ７は水素原子又はアルキル基を表す。ｐは１〜３の整数である。）
【００４７】
Ｒ６、Ｒ７のアルキル基としては、上述のＲ２、Ｒ３と同様のものが挙げられる。
本発明の効果が良好に得られるという点から、該アルキル基の炭素数は、好ましくは１〜１２、より好ましくは１〜４である。
【００４８】
上記一般式（１）で表される化合物の具体例としては、Ｘがエステル基である化合物として、メルカプトプロピオン酸２−エチルヘキシル、オクタン酸２−メルカプトエチルなどが挙げられ、Ｘがヒドロキシル基である化合物として、９−メルカプト−１−ノナノール、１１−メルカプト−１−ウンデカノールなどが挙げられ、Ｘがカルボキシル基である化合物として、１１−メルカプトウンデカン酸、１６−メルカプトヘキサデカン酸などが挙げられ、Ｘがアミノ基である化合物として、１１−アミノ−１−ウンデカンチオール、１Ｈ−ピロール−１−ウンデカンチオール、などが挙げられ、Ｘがアルコキシシリル基である化合物として、３−メルカプトプロピルトリエトキシシラン、３−メルカプトプロピル（ジメトキシ）メチルシランなどが挙げられる。
【００４９】
カーボンブラックとの相互作用を高める効果が大きいという点から、上記一般式（１）で表される化合物としては、Ｘがアミノ基である化合物が好ましく、１１−アミノ−１−ウンデカンチオール、１Ｈ−ピロール−１−ウンデカンチオールがより好ましい。
【００５０】
末端変性Ｅ−ＳＢＲ中のスチレン含有量は、好ましくは１０質量％以上、より好ましくは２０質量％以上であり、また、好ましくは５０質量％以下、より好ましくは４５質量％以下である。上記範囲外であると、タイヤに使用した際、低燃費性及び耐久性がバランスよく得られないおそれがある。
【００５１】
末端変性Ｅ−ＳＢＲの分子量分布（重量平均分子量（Ｍｗ））／（数平均分子量（Ｍｎ））は、好ましくは２以上、より好ましくは３以上である。２未満では、加工性が悪化するおそれがある。末端変性Ｅ−ＳＢＲのＭｗ／Ｍｎは、好ましくは６以下、より好ましくは５以下である。６を超えると、低燃費性及び耐摩耗性がバランス良く得られないおそれがある。
【００５２】
末端変性Ｅ−ＳＢＲのピークトップ分子量（Ｍｐ）は、好ましくは１５万以上、より好ましくは２０万以上である。１５万未満では、低燃費性及び耐摩耗性がバランス良く得られないおそれがある。末端変性Ｅ−ＳＢＲのＭｐは、好ましくは５０万以下、より好ましくは４５万以下である。５０万を超えると、加工性が悪化するおそれがある。
【００５３】
なお、末端変性Ｅ−ＳＢＲのＭｗ、Ｍｎ、Ｍｐは、後述の実施例の方法で測定できる。
【００５４】
（工程３）
工程３では、マスターバッチＡ及びマスターバッチＢを混練する。工程３では、マスターバッチＡ及びマスターバッチＢとともに、酸化亜鉛、ステアリン酸、老化防止剤、オイルなどを混練してもよい。
【００５５】
工程３において、混練時間は１〜８分間（好ましくは２〜４分間）、排出温度は１００〜２００℃（好ましくは１２０〜１８０℃）程度であればよい。
【００５６】
工程３により得られた混練物に対して、硫黄、加硫促進剤などを投入して混練し、得られた未加硫ゴム組成物を、通常の条件、例えば、１３０〜１９０℃で５〜３０分間加硫することで、本発明のゴム組成物が得られる。
【００５７】
本発明のゴム組成物において、ゴム成分１００質量％中のＨＰＮＲの含有量は、好ましくは１０質量％以上、より好ましくは３０質量％以上である。１０質量％未満であると、低燃費性を充分に改善できないおそれがある。ＨＰＮＲの含有量は、好ましくは７０質量％以下、より好ましくは５０質量％以下である。７０質量％を超えると、機械疲労特性が低下し、充分な耐久性を確保できないおそれがある。
【００５８】
本発明のゴム組成物において、ゴム成分１００質量％中の末端変性Ｅ−ＳＢＲの含有量は、好ましくは３０質量％以上、より好ましくは５０質量％以上である。３０質量％未満であると、低燃費性を充分に改善できないおそれがある。末端変性Ｅ−ＳＢＲの含有量は、好ましくは９０質量％以下、より好ましくは７０質量％以下である。９０質量％を超えると、機械疲労特性が低下し、充分な耐久性を確保できないおそれがある。
【００５９】
本発明の組成物は、ＨＰＮＲ、末端変性Ｅ−ＳＢＲ以外に、ブタジエンゴム（ＢＲ）、エチレンプロピレンジエンゴム（ＥＰＤＭ）、スチレンイソプレンブタジエンゴム（ＳＩＢＲ）、クロロプレンゴム（ＣＲ）などの他のゴム成分を含有してもよい。なお、他のゴム成分は、工程１、工程２で混練してもよいが、工程３で混練することが好ましい。
【００６０】
本発明のゴム組成物において、ゴム成分１００質量部に対するシリカの含有量は、好ましくは５質量部以上、より好ましくは１５質量部以上である。５質量部未満では、補強効果が小さく、充分な耐久性を確保できないおそれがある。シリカの含有量は、好ましくは６０質量部以下、より好ましくは４０質量部以下である。６０質量部を超えると、シリカを充分に分散させることができなくなり、低燃費性が悪化する傾向がある。
【００６１】
本発明のゴム組成物において、ゴム成分１００質量部に対するカーボンブラックの含有量は、好ましくは１５質量部以上、より好ましくは２５質量部以上である。１５質量部未満では、補強効果が小さく、充分な耐久性を確保できないおそれがある。カーボンブラックの含有量は、好ましくは７０質量部以下、より好ましくは５０質量部以下である。７０質量部を超えると、カーボンブラックを充分に分散させることができなくなり、低燃費性が悪化する傾向がある。
【００６２】
本発明のゴム組成物は、タイヤの各部材（特に、カーカス、トレッド）に使用できる。
【００６３】
本発明の空気入りタイヤは、上記ゴム組成物を用いて通常の方法によって製造される。すなわち、必要に応じて各種添加剤を配合したゴム組成物を、未加硫の段階でタイヤの各部材の形状に合わせて押し出し加工し、タイヤ成型機上にて通常の方法にて成形し、他のタイヤ部材とともに貼り合わせ、未加硫タイヤを形成した後、加硫機中で加熱加圧することで製造できる。
【実施例】
【００６４】
実施例に基づいて、本発明を具体的に説明するが、本発明はこれらのみに限定されるものではない。
【００６５】
以下、製造例１（ＨＰＮＲの調製）で用いた各種薬品について説明する。
天然ゴムラテックス：タイテックス社から入手したフィールドラテックス
界面活性剤：花王（株）製のＥｍａｌ−Ｅ
ＮａＯＨ：和光純薬工業（株）製のＮａＯＨ
ギ酸：関東化学（株）製のギ酸
【００６６】
（製造例１（ＨＰＮＲの調製））
天然ゴムラテックスの固形分濃度（ＤＲＣ）を３０％（ｗ／ｖ）に調整した後、天然ゴムラテックス１０００ｇに対し、Ｅｍａｌ−Ｅ１０ｇとＮａＯＨ２０ｇを加え、室温で４８時間ケン化反応を行い、ケン化天然ゴムラテックスを得た。このラテックスに水を添加してＤＲＣ１５％（ｗ／ｖ）となるまで希釈した後、ゆっくり攪拌しながらギ酸を添加しｐＨを４．０〜４．５に調整し、凝集させた。凝集したゴムを粉砕し、水１０００ｍｌで洗浄を繰り返し、その後１１０℃で２時間乾燥して固形ゴム（ＨＰＮＲ）を得た。
【００６７】
製造例１により得られたＨＰＮＲについて、以下に示す方法により、窒素含有量、リン含有量、ゲル含有率を測定した。結果を表１に示す。表１では、比較対象としてＴＳＲの分析結果を併記した。
【００６８】
（窒素含有量の測定）
窒素含有量は、ＣＨＮ  ＣＯＲＤＥＲ  ＭＴ−５（ヤナコ分析工業社製）を用いて測定した。測定には、まずアンチピリンを標準物質として、窒素含有量を求めるための検量線を作製した。次いで、製造例１で得られたＨＰＮＲ又はＴＳＲのサンプル約１０ｍｇを秤量し、３回の測定結果から平均値を求めて、試料の窒素含有量とした。
【００６９】
（リン含有量の測定）
ＩＣＰ発光分析装置（ＩＣＰＳ−８１００、島津製作所（株）製）を使用してリン含有量を求めた。また、リンの３１Ｐ−ＮＭＲ測定は、ＮＭＲ分析装置（４００ＭＨｚ、ＡＶ４００Ｍ、日本ブルカー社製）を使用し、８０％リン酸水溶液のＰ原子の測定ピークを基準点（０ｐｐｍ）として、クロロホルムにより生ゴムより抽出した成分を精製し、ＣＤＣｌ３に溶解して測定した。
【００７０】
（ゲル含有率の測定）
１ｍｍ×１ｍｍに切断した生ゴムのサンプル７０．００ｍｇを計り取り、これに３５ｍＬのトルエンを加え１週間冷暗所に静置した。次いで、遠心分離に付してトルエンに不溶のゲル分を沈殿させ上澄みの可溶分を除去し、ゲル分のみをメタノールで固めた後、乾燥し質量を測定した。次の式によりゲル含有率（質量％）を求めた。
ゲル含有率（質量％）＝［乾燥後の質量ｍｇ／最初のサンプル質量ｍｇ］×１００
【００７１】
【表１】
2014148589.tif 000005
【００７２】
表１に示すように、ＨＰＮＲは、ＴＳＲに比べて、窒素含有量、リン含有量、ゲル含有率が低減していた。また、３１Ｐ−ＮＭＲ測定において、ＨＰＮＲは、−３ｐｐｍ〜１ｐｐｍにリン脂質によるピークが存在しなかった。
【００７３】
以下、製造例２（末端変性Ｅ−ＳＢＲの調製）で用いた各種薬品について説明する。
水：蒸留水
乳化剤（１）：ハリマ化成（株）製のロジン酸石鹸
乳化剤（２）：和光純薬工業（株）製の脂肪酸石鹸
電解質：和光純薬工業（株）製のリン酸ナトリウム
スチレン：和光純薬工業（株）製のスチレン
ブタジエン：高千穂化学工業（株）製の１，３−ブタジエン
末端変性剤：シグマアルドリッチジャパン（株）製の１１−アミノ−１−ウンデカンチオール
ラジカル開始剤：日油（株）製のパラメンタンヒドロペルオキシド
ＳＦＳ：和光純薬工業（株）製のソディウム・ホルムアルデヒド・スルホキシレート
ＥＤＴＡ：和光純薬工業（株）製のエチレンジアミン四酢酸ナトリウム
触媒：和光純薬工業（株）製の硫酸第二鉄
重合停止剤：和光純薬工業（株）製のＮ，Ｎ’−ジメチルジチオカルバメート
アルコール：関東化学（株）製のメタノール、エタノール
ギ酸：関東化学（株）製のギ酸
塩化ナトリウム：和光純薬工業（株）製の塩化ナトリウム
【００７４】
（製造例２（末端変性Ｅ−ＳＢＲの調製））
表２の仕込み組成に従い、撹拌機付き耐圧反応器に水、乳化剤（１）、乳化剤（２）、電解質、スチレン、ブタジエン及び末端変性剤を仕込んだ。反応器温度を５℃とし、ラジカル開始剤及びＳＦＳを溶解した水溶液と、ＥＤＴＡ及び触媒を溶解した水溶液とを反応器に添加して重合を開始した。重合開始から５時間後、重合停止剤を添加して反応を停止させ、ラテックスを得た。
【００７５】
得られたラテックスから、水蒸気蒸留により、未反応単量体を除去した。その後、該ラテックスをアルコールに添加し、飽和塩化ナトリウム水溶液又はギ酸でｐＨ３〜５になるように調整しながら、凝固させ、クラム状の重合体（末端変性Ｅ−ＳＢＲ）を得た。該重合体を４０℃の減圧乾燥機で乾燥して使用した。
【００７６】
得られた重合体について、以下の方法で分析した。
【００７７】
（Ｍｗ／Ｍｎ及びＭｐの測定）
ゲルパーミエーションクロマトグラフ（ＧＰＣ）（東ソー（株）製ＧＰＣ−８０００シリーズ、検出器：示差屈折計、カラム：東ソー（株）製のＴＳＫＧＥＬ  ＳＵＰＥＲＭＵＬＴＩＰＯＲＥ  ＨＺ−Ｍ）による測定値を基に標準ポリスチレン換算により求めた。
【００７８】
（ミクロ構造同定）
日本電子（株）製のＪＮＭ−ＥＣＡシリーズの装置を用いて測定した。測定結果から、重合体中のスチレン含有量（質量％）を算出した。
【００７９】
【表２】
2014148589.tif 000006
【００８０】
以下、実施例及び比較例で使用した各種薬品について、まとめて説明する。
ＮＲ：ＴＳＲ２０
ＨＰＮＲ：製造例１
シリカ１１５Ｇｒ：ローディア社製の１１５Ｇｒ（Ｎ２ＳＡ：１１５ｍ２／ｇ）
シリカＶＮ３：デグッサ社製のＶＮ３（Ｎ２ＳＡ：１７５ｍ２／ｇ）
シリカ１９５Ｇｒ：ローディア社製の１９５Ｇｒ（Ｎ２ＳＡ：１９０〜１９５ｍ２／ｇ）
シリカＵ３６０：デグッサ社製のＵ３６０（Ｎ２ＳＡ：５０ｍ２／ｇ）
Ｅ−ＳＢＲ：ＪＳＲ（株）製のＳＢＲ１５０２
Ｓ−ＳＢＲ：日本ゼオン（株）製のＮＳ２１０
末端変性Ｅ−ＳＢＲ：製造例２
カーボンブラックＳＡＦ：東海カーボン（株）製のシースト９（ヨウ素吸着量：１３９ｍｇ／ｇ）
カーボンブラックＩＳＡＦ：東海カーボン（株）製のシースト６（ヨウ素吸着量：１２１ｍｇ／ｇ）
カーボンブラックＨＡＦ：東海カーボン（株）製のシースト３（ヨウ素吸着量：８０ｍｇ／ｇ）
カーボンブラックＦＥＦ：東海カーボン（株）製のシーストＳＯ（ヨウ素吸着量：４４ｍｇ／ｇ）
シランカップリング剤：デグッサ社製のＳｉ２６６
酸化亜鉛：三井金属鉱業（株）製の酸化亜鉛２種
ステアリン酸：日油（株）製のビーズステアリン酸
老化防止剤６Ｃ：住友化学（株）製のアンチゲン６Ｃ（Ｎ−（１，３−ジメチルブチル）−Ｎ’−フェニル−ｐ−フェニレンジアミン）
老化防止剤ＲＤ：精工化学（株）製のノンフレックスＲＤ（２，２，４−トリメチル−１，２−ジヒトロキノリン）
オイル：（株）ジャパンエナジー製のプロセスオイルＮＣ３００ＳＮ
硫黄：四国化成（株）製のミュークロンＯＴ２０
加硫促進剤：精工化学（株）製のＴＢＢＳ（Ｎ−ｔｅｒｔ−ブチル−２−ベンゾチアゾリルスルフェンアミド）
【００８１】
（実施例及び比較例）
表３に示す配合処方に従い、密閉型バンバリーミキサーを用いて、充填率７０〜８０％、ミキサー回転数４０〜６０回転で２〜３分間混練してから、１２０〜１５０℃で排出し、シリカ含有マスターバッチ（シリカＭＢ）を得た。
次に、密閉型バンバリーミキサーを用いて、充填率７０〜８０％、ミキサー回転数４０〜６０回転で２〜３分間混練してから、１３０〜１７０℃で排出し、カーボンブラック含有マスターバッチ（カーボンＭＢ）を得た。
次に、ミキサー容積１．７Ｌ、２ｗｉｎｇローターの試験用バンバリーミキサーを用いて、充填率７０％、ミキサー回転数７０回転で、シリカＭＢ及びカーボンＭＢと、硫黄及び加硫促進剤以外の他の薬品とを混練し、１３０℃になった時点で一旦ラムを引き上げて掃除した後、７０回転で更に混練し、１５０℃になった時点で排出した。
次に、オープンロールを用いて、得られた混練物に硫黄及び加硫促進剤を練り込み、未加硫ゴム組成物を得た。
得られた未加硫ゴム組成物を所定の条件で加硫した後、以下に示す試験方法により、低燃費性、耐摩耗性及び機械疲労特性を評価した。
【００８２】
（低燃費性）
未加硫ゴム組成物を１７０℃で１５分間加硫し、得られた厚さ２ｍｍの加硫ゴムシートについて、周波数１０Ｈｚ、動的歪み１％、温度７０℃での損失正接（ｔａｎδ）を測定し、下記計算式により指数表示した。数値が大きいほど発熱しにくく、低燃費性に優れることを示す。
（低燃費性指数）＝（比較例１のｔａｎδ）／（各配合のｔａｎδ）×１００
【００８３】
（耐摩耗性）
未加硫ゴム組成物を１７０℃で２０分間加硫し、得られたＬＡＴ試験機（Ｌａｂｏｒａｔｅｒｙ  Ａｂｒａｓｉｏｎ  ａｎ  Ｓｋｉｄ  Ｔｅｓｔｅｒ）用サンプルについて、荷重１２０Ｎ、速度２０ｋｍ／ｈ、スリップアングル５°の条件で容積損失量を測定し、下記計算式により指数表示した。数値が大きいほど、耐摩耗性に優れることを示す。
（耐摩耗性指数）＝（比較例１の容積損失量）／（各配合の容積損失量）×１００
【００８４】
（機械疲労特性）
ＪＩＳ−Ｋ−６２６０に準じて作製した未加硫ゴム組成物からなるデマッチャ試験用サンプルを１７０℃で１５分間加硫してから、屈曲歪み５０％で５００万回屈曲させた後、発生した亀裂の長さを測定し、下記計算式により指数表示した。数値が大きいほど、機械疲労特性に優れることを示す。
（機械疲労特性指数）＝（比較例１の亀裂の長さ）／（各配合の亀裂の長さ）×１００
【００８５】
【表３】
2014148589.tif 000007
【００８６】
窒素吸着比表面積が特定の範囲内であるシリカ及びリン含有量が少ない改質天然ゴムを含むマスターバッチＡと、ヨウ素吸着量が特定の範囲内であるカーボンブラック及び末端が変性された乳化重合スチレンブタジエンゴムを含むマスターバッチＢとを混練して得られた実施例は、比較例１と比較して、低燃費性、耐摩耗性及び機械疲労特性の全ての性能が改善しており、従来技術では困難であった低燃費性及び耐久性の両立を実現することができた。